(57)【要約】  ブロックイソシアネートは、第１ブロック剤によりイソシアネート基がブロックされている第１潜在イソシアネート基と、第２ブロック剤によりイソシアネート基がブロックされている第２潜在イソシアネート基とを含有する。第１ブロック剤は、下記一般式（１）で示され、第２ブロック剤よりもイソシアネート基を活性化させる触媒作用が大きく、ポリイソシアネート化合物は、数平均分子量が２５０以上の高分子量ポリオールと、ポリイソシアネートとの反応生成物である。【化１】2019124511.tif 000016（式中、Ｒ１〜Ｒ３は、炭素数１〜１２の炭化水素基または水素原子を示し、Ｒ１〜Ｒ３の少なくともいずれか１つが水素原子を示し、Ｒ１およびＲ３が互いに結合してヘテロ環を形成してもよい。Ｒ４およびＲ５は、炭素数１〜１２の炭化水素基を示し、Ｒ４およびＲ１が互いに結合してヘテロ環を形成するとともに、Ｒ５およびＲ３が互いに結合してヘテロ環を形成してもよい。）
2019124511.tif 000002
【特許請求の範囲】
【請求項１】
ポリイソシアネート化合物がブロック剤によってブロックされたブロックイソシアネートであって、
第１ブロック剤によりイソシアネート基がブロックされている第１潜在イソシアネート基と、第２ブロック剤によりイソシアネート基がブロックされている第２潜在イソシアネート基とを含有し、
前記第１ブロック剤は、下記一般式（１）で示され、前記第２ブロック剤よりもイソシアネート基を活性化させる触媒作用が大きく、
前記ポリイソシアネート化合物は、数平均分子量が２５０以上の高分子量ポリオールと、ポリイソシアネートとの反応生成物であることを特徴とする、ブロックイソシアネート。
【化１】
2019124511.tif 000015
（式中、Ｒ１〜Ｒ３は、炭素数１〜１２の炭化水素基または水素原子を示し、かつ、Ｒ１〜Ｒ３の少なくともいずれか１つが水素原子を示し、また、Ｒ１およびＲ３が互いに結合してヘテロ環を形成してもよい。Ｒ４およびＲ５は、炭素数１〜１２の炭化水素基を示し、また、Ｒ４およびＲ１が互いに結合してヘテロ環を形成するとともに、Ｒ５およびＲ３が互いに結合してヘテロ環を形成してもよい。）
【請求項２】
前記高分子量ポリオールは、ポリカーボネートポリオール、ポリエステルポリオール、および、ポリテトラメチレンエーテルグリコールからなる群から選択される少なくとも１つのポリオールであることを特徴とする、請求項１に記載のブロックイソシアネート。
【請求項３】
前記ポリイソシアネートは、脂肪族ポリイソシアネートからなることを特徴とする、請求項１に記載のブロックイソシアネート。
【請求項４】
前記第２ブロック剤は、
イミダゾール系化合物、アルコール系化合物、フェノール系化合物、活性メチレン系化合物、アミン系化合物、イミン系化合物、オキシム系化合物、カルバミン酸系化合物、尿素系化合物、酸アミド系化合物、酸イミド系化合物、トリアゾール系化合物、ピラゾール系化合物、メルカプタン系化合物、重亜硫酸塩、イミダゾリン系化合物、および、ピリミジン系化合物からなる群から選択される２種のブロック剤を含有することを特徴とする、請求項１に記載のブロックイソシアネート。
【請求項５】
活性水素基を含有する親水性化合物により変性されていることを特徴とする、請求項１に記載のブロックイソシアネート。
【発明の詳細な説明】
【技術分野】
【０００１】
本発明は、ブロックイソシアネートに関する。
【背景技術】
【０００２】
ポリウレタン樹脂は、通常、ポリオール成分（主剤）とポリイソシアネート成分（硬化剤）とを混合して反応させることにより得られ、各種産業分野において広範に使用される。【０００３】
そのようなポリウレタン樹脂の加工性の向上の観点から、ポリオール成分とポリイソシアネート成分との混合物（以下、ポリウレタン樹脂組成物とする。）のポットライフの向上が望まれている。そこで、ポリイソシアネート成分に、イソシアネート基がブロック剤によりブロックされるブロックイソシアネートを用いることが知られている。【０００４】
ブロックイソシアネートは、加熱によりブロック剤が解離し、イソシアネート基が再生するため、ポリイソシアネート成分にブロックイソシアネートを用いれば、ポリウレタン樹脂組成物のポットライフの向上を図ることができる。【０００５】
そのようなブロックイソシアネートとして、例えば、ビス（イソシアナトメチル）シクロヘキサンの３量体が、第１ブロック剤としてのグアニジン系化合物と、第２ブロック剤としてのイミダゾール系化合物とにブロックされるブロックイソシアネートが提案されている（例えば、特許文献１（実施例１〜４）参照。）。
【先行技術文献】
【特許文献】
【０００６】
【特許文献１】特開２０１７−８２２０８号公報
【発明の概要】
【発明が解決しようとする課題】
【０００７】
しかるに、ポリウレタン樹脂は、種々の用途に応じた特性が要求され、例えば、塗料や接着剤などの用途に使用される場合、優れた耐溶剤性、耐折曲性および耐衝撃性をバランスよく確保することが要求される。【０００８】
しかし、特許文献１に記載のブロックイソシアネートを用いたポリウレタン樹脂では、耐溶剤性、耐折曲性および耐衝撃性のそれぞれの向上を図るには限度があり、それらをバランスよく確保できない場合がある。【０００９】
本発明は、ポリウレタン樹脂に、優れた耐溶剤性、耐折曲性および耐衝撃性をバランスよく付与することができるブロックイソシアネートを提供する。
【課題を解決するための手段】
【００１０】
本発明［１］は、ポリイソシアネート化合物がブロック剤によってブロックされたブロックイソシアネートであって、第１ブロック剤によりイソシアネート基がブロックされている第１潜在イソシアネート基と、第２ブロック剤によりイソシアネート基がブロックされている第２潜在イソシアネート基とを含有し、前記第１ブロック剤は、下記一般式（１）で示され、前記第２ブロック剤よりもイソシアネート基を活性化させる触媒作用が大きく、前記ポリイソシアネート化合物は、数平均分子量が２５０以上の高分子量ポリオールと、ポリイソシアネートとの反応生成物である、ブロックイソシアネートを含む。【００１１】
【化１】
2019124511.tif 000003
【００１２】
（式中、Ｒ１〜Ｒ３は、炭素数１〜１２の炭化水素基または水素原子を示し、かつ、Ｒ１〜Ｒ３の少なくともいずれか１つが水素原子を示し、また、Ｒ１およびＲ３が互いに結合してヘテロ環を形成してもよい。Ｒ４およびＲ５は、炭素数１〜１２の炭化水素基を示し、また、Ｒ４およびＲ１が互いに結合してヘテロ環を形成するとともに、Ｒ５およびＲ３が互いに結合してヘテロ環を形成してもよい。）
本発明［２］は、前記高分子量ポリオールは、ポリカーボネートポリオール、ポリエステルポリオール、および、ポリテトラメチレンエーテルグリコールからなる群から選択される少なくとも１つのポリオールである、上記［１］に記載のブロックイソシアネートを含む。【００１３】
本発明［３］は、前記ポリイソシアネートは、脂肪族ポリイソシアネートからなる、上記［１］または［２］に記載のブロックイソシアネートを含む。【００１４】
本発明［４］は、第２ブロック剤は、イミダゾール系化合物、アルコール系化合物、フェノール系化合物、活性メチレン系化合物、アミン系化合物、イミン系化合物、オキシム系化合物、カルバミン酸系化合物、尿素系化合物、酸アミド系化合物、酸イミド系化合物、トリアゾール系化合物、ピラゾール系化合物、メルカプタン系化合物、重亜硫酸塩、イミダゾリン系化合物、および、ピリミジン系化合物からなる群から選択される２種のブロック剤を含有する、上記［１］〜［３］のいずれか一項に記載のブロックイソシアネートを含む。【００１５】
本発明［５］は、活性水素基を含有する親水性化合物により変性されている、上記［１］〜［４］のいずれか一項に記載のブロックイソシアネートを含む。
【発明の効果】
【００１６】
本発明のブロックイソシアネートでは、ブロック剤によってブロックされる前のポリイソシアネート化合物が、高分子量ポリオールとポリイソシアネートとの反応生成物であり、高分子量ポリオールによって変性されている。【００１７】
そして、そのようなポリイソシアネート化合物が、上記一般式（１）で示される第１ブロック剤と、第２ブロック剤とによってブロックされるので、ブロックイソシアネートを用いて得られるポリウレタン樹脂に、優れた耐溶剤性、耐折曲性および耐衝撃性をバランスよく付与することができる。
【発明を実施するための形態】
【００１８】
本発明のブロックイソシアネートは、ブロック剤によってブロックされたポリイソシアネート化合物であり、ポリイソシアネート化合物とブロック剤との反応生成物（高分子量ポリオール変性ポリイソシアネート）である。
【００１９】
＜溶剤系ブロックイソシアネート＞
まず、本発明のブロックイソシアネートの第１実施形態としての溶剤系ブロックイソシアネートについて説明する。溶剤系ブロックイソシアネートは、例えば、非水分散性ブロックイソシアネートであり、例えば、溶剤（後述）に溶解して用いられる。
【００２０】
（１）ポリイソシアネート化合物
ポリイソシアネート化合物は、ポリイソシアネートと、数平均分子量が２５０以上の高分子量ポリオールとの反応生成物であり、２つ以上の遊離のイソシアネート基を有する。
【００２１】
（１−１）ポリイソシアネート
ポリイソシアネートとして、例えば、脂肪族ポリイソシアネート、芳香族ポリイソシアネート、芳香脂肪族ポリイソシアネートなどが挙げられる。ポリイソシアネートは、単独使用または２種以上併用することができる。
【００２２】
脂肪族ポリイソシアネートとして、例えば、脂肪族ポリイソシアネート単量体、脂肪族ポリイソシアネート誘導体などが挙げられる。
【００２３】
脂肪族ポリイソシアネート単量体として、例えば、エチレンジイソシアネート、トリメチレンジイソシアネート、１，２−プロピレンジイソシアネート、ブチレンジイソシアネート（テトラメチレンジイソシアネート、１，２−ブチレンジイソシアネート、２，３−ブチレンジイソシアネート、１，３−ブチレンジイソシアネート）、１，５−ペンタメチレンジイソシアネート（ＰＤＩ）、１，６−ヘキサメチレンジイソシアネート（ＨＤＩ）、２，４，４−または２，２，４−トリメチルヘキサメチレンジイソシアネート、２，６−ジイソシアネートメチルカプロエートなどが挙げられる。
【００２４】
また、脂肪族ポリイソシアネート単量体は、脂環族ポリイソシアネート単量体を含む。
【００２５】
脂環族ポリイソシアネート単量体として、例えば、１，３−シクロペンタンジイソシアネート、１，３−シクロペンテンジイソシアネート、シクロヘキサンジイソシアネート（１，４−シクロヘキサンジイソシアネート、１，３−シクロヘキサンジイソシアネート）、３−イソシアナトメチル−３，５，５−トリメチルシクロヘキシルイソシアネート（イソホロジイソシアネート）（ＩＰＤＩ）、メチレンビス（シクロヘキシルイソシアネート）（４，４’−、２，４’−または２，２’−メチレンビス（シクロヘキシルイソシアネート、これらのＴｒａｎｓ，Ｔｒａｎｓ−体、Ｔｒａｎｓ，Ｃｉｓ−体、Ｃｉｓ，Ｃｉｓ−体、もしくはその混合物））（Ｈ１２ＭＤＩ）、メチルシクロヘキサンジイソシアネート（メチル−２，４−シクロヘキサンジイソシアネート、メチル−２，６−シクロヘキサンジイソシアネート）、ノルボルナンジイソシアネート（各種異性体もしくはその混合物）（ＮＢＤＩ）、ビス（イソシアナトメチル）シクロヘキサン（１，３−または１，４−ビス（イソシアナトメチル）シクロヘキサンもしくはその混合物）（Ｈ６ＸＤＩ）などが挙げられる。脂肪族ポリイソシアネート単量体は、単独使用または２種以上併用することができる。
【００２６】
脂肪族ポリイソシアネート誘導体は、例えば、上記した脂肪族ポリイソシアネート単量体の多量体、低分量ポリオール変性体、アロファネート変性体、ビウレット変性体、ウレア変性体、オキサジアジントリオン変性体、カルボジイミド変性体、ウレトンイミン変性体などが挙げられる。脂肪族ポリイソシアネート誘導体は、単独使用または２種類以上併用することができる。
【００２７】
脂肪族ポリイソシアネート単量体の多量体として、例えば、上記した脂肪族ポリイソシアネート単量体の２量体（例えば、ウレトジオン変性体）、３量体（例えば、イソシアヌレート変性体、イミノオキサジアジンジオン変性体）、５量体、７量体などが挙げられる。
【００２８】
脂肪族ポリイソシアネート単量体の低分量ポリオール変性体は、上記した脂肪族ポリイソシアネート単量体と、数平均分子量が２５０未満の低分子量ポリオールとの反応生成物（アルコールアダクト体）である。
【００２９】
低分子量ポリオールは、水酸基を２つ以上、好ましくは、３つ以上有する数平均分子量６０以上２５０未満、好ましくは、２００以下の化合物である。低分子量ポリオールとして、例えば、２価アルコール（例えば、エチレングリコール、プロピレングリコール、１，３−プロパンジオール、１，４−ブチレングリコール、１，３−ブチレングリコール、１，２−ブチレングリコール、１，５−ペンタンジオール、１，６−ヘキサンジオール、ジエチレングリコール、トリエチレングリコール、ジプロピレングリコール、３−メチル−１，５−ペンタンジオール、イソソルビド、１，３−または１，４−シクロヘキサンジメタノールおよびそれらの混合物、１，４−シクロヘキサンジオール、水素化ビスフェノールＡ、１，４−ジヒドロキシ−２−ブテン、２，６−ジメチル−１−オクテン−３，８−ジオール、ビスフェノールＡなど）、３価アルコール（例えば、グリセリン、トリメチロールプロパンなど）、４価アルコール（例えば、テトラメチロールメタン（ペンタエリスリトール）、ジグリセリンなど）、５価アルコール（例えば、キシリトールなど）、６価アルコール（例えば、ソルビトールなど）、７価アルコール（例えば、ペルセイトールなど）などが挙げられる。低分子量ポリオールは、単独使用または２種以上併用することができる。
【００３０】
低分子量ポリオールのなかでは、好ましくは、３価アルコールが挙げられ、さらに好ましくは、トリメチロールプロパンが挙げられる。
【００３１】
脂肪族ポリイソシアネート単量体のアロファネート変性体は、例えば、上記した脂肪族ポリイソシアネート単量体と、上記した低分子量ポリオールとを、公知のアロファネート化触媒の存在下で反応させた反応生成物である。
【００３２】
脂肪族ポリイソシアネート単量体のビウレット変性体は、例えば、上記した脂肪族ポリイソシアネート単量体と、水やアミン類とを、公知のビウレット化触媒の存在下で反応させた反応生成物である。
【００３３】
脂肪族ポリイソシアネート単量体のウレア変性体は、例えば、上記した脂肪族ポリイソシアネート単量体と、ジアミンとの反応生成物である。
【００３４】
脂肪族ポリイソシアネート単量体のオキサジアジントリオン変性体は、例えば、上記した脂肪族ポリイソシアネート単量体と、炭酸ガスとの反応生成物である。
【００３５】
脂肪族ポリイソシアネート単量体のカルボジイミド変性体は、例えば、上記した脂肪族ポリイソシアネート単量体の脱炭酸縮合反応による反応生成物である。
【００３６】
脂肪族ポリイソシアネート単量体のウレトンイミン変性体は、例えば、上記のカルボジイミド変性体と、上記した脂肪族ポリイソシアネート単量体との反応生成物である。
【００３７】
芳香族ポリイソシアネートとして、例えば、芳香族ポリイソシアネート単量体、芳香族ポリイソシアネート誘導体などが挙げられる。
【００３８】
芳香族ポリイソシアネート単量体として、例えば、トリレンジイソシアネート（２，４−または２，６−トリレンジイソシアネートもしくはその混合物）（ＴＤＩ）、フェニレンジイソシアネート（ｍ−、ｐ−フェニレンジイソシアネートもしくはその混合物）、４，４’−ジフェニルジイソシアネート、１，５−ナフタレンジイソシアネート（ＮＤＩ）、ジフェニルメタンジイソシネート（４，４’−、２，４’−または２，２’−ジフェニルメタンジイソシネートもしくはその混合物）（ＭＤＩ）、４，４’−トルイジンジイソシアネート（ＴＯＤＩ）、４，４’−ジフェニルエーテルジイソシアネートなどが挙げられる。芳香族ポリイソシアネート単量体は、単独使用または２種以上併用することができる。
【００３９】
芳香族ポリイソシアネート誘導体は、例えば、上記した脂肪族ポリイソシアネート誘導体と同様の誘導体が挙げられ、具体的には、上記した芳香族ポリイソシアネート単量体の多量体、アロファネート変性体、低分量ポリオール変性体、ビウレット変性体、ウレア変性体、オキサジアジントリオン変性体、カルボジイミド変性体、ウレトンイミン変性体などが挙げられる。さらに、芳香族ポリイソシアネート誘導体として、ポリメチレンポリフェニルポリイソシアネート（クルードＭＤＩ、ポリメリックＭＤＩ）なども挙げられる。
芳香族ポリイソシアネート誘導体は、単独使用または２種類以上併用することができる。
【００４０】
芳香脂肪族ポリイソシアネートとして、例えば、芳香脂肪族ポリイソシアネート単量体、芳香脂肪族ポリイソシアネート誘導体などが挙げられる。
【００４１】
芳香脂肪族ポリイソシアネート単量体として、例えば、キシリレンジイソシアネート（１，３−または１，４−キシリレンジイソシアネートもしくはその混合物）（ＸＤＩ）、テトラメチルキシリレンジイソシアネート（１，３−または１，４−テトラメチルキシリレンジイソシアネートもしくはその混合物）（ＴＭＸＤＩ）、ω，ω’−ジイソシアネート−１，４−ジエチルベンゼンなどが挙げられる。
【００４２】
芳香脂肪族ポリイソシアネート誘導体は、例えば、上記した脂肪族ポリイソシアネート誘導体と同様の誘導体が挙げられ、具体的には、上記した芳香脂肪族ポリイソシアネート単量体の多量体、アロファネート変性体、低分量ポリオール変性体、ビウレット変性体、ウレア変性体、オキサジアジントリオン変性体、カルボジイミド変性体、ウレトンイミン変性体などが挙げられる。芳香脂肪族ポリイソシアネート誘導体は、単独使用または２種類以上併用することができる。
【００４３】
このようなポリイソシアネートのなかでは、好ましくは、脂肪族ポリイソシアネートが挙げられ、さらに好ましくは、ポリイソシアネートは、脂肪族ポリイソシアネートからなる。
【００４４】
ポリイソシアネートが脂肪族ポリイソシアネートからなると、ブロックイソシアネートを用いて得られるポリウレタン樹脂の耐折曲性および耐衝撃性の向上を確実に図ることができる。
【００４５】
また、脂肪族ポリイソシアネートのなかでは、好ましくは、脂肪族ポリイソシアネート誘導体が挙げられ、さらに好ましくは、脂肪族ポリイソシアネート単量体の３量体が挙げられ、とりわけ好ましくは、ＨＤＩのイソシアヌレート変性体、および、Ｈ６ＸＤＩのイソシアヌレート変性体が挙げられ、特に好ましくは、ＨＤＩのイソシアヌレート変性体が挙げられる。
【００４６】
また、ポリイソシアネートにおけるイソシアネート基の平均官能基数は、例えば、２以上、好ましくは、２．５以上、例えば、４以下、好ましくは、３．５以下である。
【００４７】
また、ポリイソシアネートにおけるイソシアネート基の含有量（ＮＣＯ％）は、例えば、２質量％以上、好ましくは、５質量％以上、例えば、４０質量％以下、好ましくは、３０質量％以下である。
【００４８】
（１−２）高分子量ポリオール
高分子量ポリオールは、ポリイソシアネートを変性する変性剤である。高分子量ポリオールの数平均分子量は、２５０以上、好ましくは、４００以上、さらに好ましくは、５００以上、とりわけ好ましくは、１０００以上、例えば、１００００以下、好ましくは、５０００以下である。
【００４９】
高分子量ポリオールとして、例えば、ポリエーテルポリオール、ポリエステルポリオール、ポリカーボネートポリオール、ポリウレタンポリオール、エポキシポリオール、植物油ポリオール、ポリオレフィンポリオール、アクリルポリオール、シリコーンポリオール、フッ素ポリオール、および、ビニルモノマー変性ポリオールなどが挙げられる。高分子量ポリオールは、単独使用または２種以上併用することができる。
【００５０】
ポリエーテルポリオールとして、例えば、ポリオキシ（Ｃ２〜３）アルキレンポリオール（例えば、ポリオキシエチレングリコール、ポリオキシプロピレングリコール（ＰＰＧ）、ポリオキシエチレンポリオキシプロピレン共重合体など）、ポリテトラメチレンエーテルグリコール（ＰＴＭＧ）、ポリトリメチレンエーテルグリコールなどが挙げられる。
【００５１】
ポリエステルポリオールとして、例えば、アジペート系ポリエステルポリオール、フタル酸系ポリエステルポリオール、ラクトン系ポリエステルポリオールなどが挙げられる。
【００５２】
ポリカーボネートポリオールとして、例えば、上記した低分子量ポリオールを開始剤とするエチレンカーボネートの開環重合物、上記した２価アルコールと開環重合物とを共重合した非晶性ポリカーボネートポリオールなどが挙げられる。
【００５３】
ポリウレタンポリオールとして、例えば、ポリエステルポリウレタンポリオール、ポリエーテルポリウレタンポリオール、ポリカーボネートポリウレタンポリオール、ポリエステルポリエーテルポリウレタンポリオールなどが挙げられる。
【００５４】
エポキシポリオールとして、例えば、上記した低分子量ポリオールと、多官能ハロヒドリン（例えば、エピクロルヒドリン、β−メチルエピクロルヒドリンなど）との反応生成物などが挙げられる。
【００５５】
植物油ポリオールとして、例えば、ヒドロキシル基含有植物油（例えば、ひまし油、やし油など）、エステル変性ひまし油ポリオールなどが挙げられる。
【００５６】
ポリオレフィンポリオールとして、例えば、ポリブタジエンポリオール、部分ケン価エチレン−酢酸ビニル共重合体などが挙げられる。
【００５７】
アクリルポリオールとして、例えば、ヒドロキシル基含有アクリレート（例えば、２−ヒドロキシエチル（メタ）アクリレートなど）と、それと共重合可能な共重合性ビニルモノマー（例えば、アルキル（メタ）アクリレート、芳香族ビニルモノマーなど）との共重合体などが挙げられる。
【００５８】
シリコーンポリオールとして、例えば、上記したアクリルポリオールの共重合において、共重合性ビニルモノマーとして、ビニル基を含むシリコーン化合物（例えば、γ−メタクリロキシプロピルトリメトキシシランなど）が配合されるアクリルポリオールなどが挙げられる。
【００５９】
フッ素ポリオールとして、例えば、上記したアクリルポリオールの共重合において、共重合性ビニルモノマーとして、ビニル基を含むフッ素化合物（例えば、テトラフルオロエチレン、クロロトリフルオロエチレンなど）が配合されるアクリルポリオールなどが挙げられる。
【００６０】
ビニルモノマー変性ポリオールとして、例えば、上記した高分子量ポリオールと、ビニルモノマー（例えば、アルキル（メタ）アクリレートなど）との反応生成物などが挙げられる。
【００６１】
このような高分子量ポリオールのなかでは、好ましくは、ポリカーボネートポリオール、ポリエステルポリオール、および、ポリテトラメチレンエーテルグリコールが挙げられる。言い換えれば、高分子量ポリオールは、好ましくは、ポリカーボネートポリオール、ポリエステルポリオール、および、ポリテトラメチレンエーテルグリコールからなる群から選択される少なくとも１つのポリオールである。また、その群のなかにおいて、さらに好ましくは、ポリテトラメチレンエーテルグリコールが挙げられる。
【００６２】
高分子量ポリオールが上記群から選択されるポリオールであると、ブロックイソシアネートを用いて得られるポリウレタン樹脂に、耐溶剤性、耐折曲性および耐衝撃性をバランスよく確実に付与することができる。
【００６３】
（２）ポリイソシアネート化合物の調製
次に、ポリイソシアネート化合物の調製について説明する。
【００６４】
ポリイソシアネート化合物を調製するには、上記したポリイソシアネートと、上記した高分子量ポリオールとを、遊離状態のイソシアネート基が残存する割合で反応させる。
【００６５】
ポリイソシアネートのイソシアネート基に対する、高分子量ポリオールの水酸基の当量比（ＯＨ／ＮＣＯ）は、例えば、０．００５以上、好ましくは、０．０２以上、例えば、０．２以下、好ましくは、０．０４以下である。
【００６６】
高分子量ポリオールの配合割合は、ポリイソシアネート１００質量部に対して、例えば、２質量部以上、好ましくは、５質量部以上、例えば、３０質量部以下、好ましくは、２０質量部以下である。
【００６７】
また、ポリイソシアネートと高分子量ポリオールとの反応は、例えば、不活性ガス（例えば、窒素ガス、アルゴンガスなど）雰囲気において、例えば、有機溶媒の存在下において実施される。
【００６８】
有機溶媒として、例えば、ケトン類（例えば、アセトン、メチルエチルケトン、メチルイソブチルケトン、シクロヘキサノンなど）、ニトリル類（例えば、アセトニトリルなど）、アルキルエステル類（例えば、酢酸メチル、酢酸エチル、酢酸ブチル、酢酸イソブチルなど）、脂肪族炭化水素類（例えば、ｎ−ヘキサン、ｎ−ヘプタン、オクタン、シクロヘキサン、メチルシクロヘキサンなど）、芳香族炭化水素類（例えば、トルエン、キシレン、エチルベンゼンなど）、グリコールエーテルエステル類（例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、３−メチル−３−メトキシブチルアセテート、エチル−３−エトキシプロピオネートなど）、エーテル類（例えば、ジエチルエーテル、テトラヒドロフラン、ジオキサン、１，２−ジメトキシエタン、ジエチレングリコールジメチルエーテル、ジエチレングリコールジエチルエーテル、ジエチレングリコールエチルメチルエーテル、ジプロピレングリコールジメチルエーテル、ジプロピレングリコールジエチルエーテルなど）、ハロゲン化脂肪族炭化水素類（例えば、塩化メチル、塩化メチレン、クロロホルム、四塩化炭素、臭化メチル、ヨウ化メチレン、ジクロロエタンなど）、極性非プロトン類（例えば、Ｎ−メチルピロリドン、ジメチルホルムアミド、Ｎ，Ｎ’−ジメチルアセトアミド、ジメチルスルホキシド、ヘキサメチルホスホニルアミドなど）などが挙げられる。有機溶媒は、単独使用または２種以上併用することができる。
【００６９】
このような有機溶媒のなかでは、好ましくは、エーテル類が挙げられる。
【００７０】
有機溶媒の添加割合は、ポリイソシアネート１００質量部に対して、例えば、１質量部以上、好ましくは、５０質量部以上、例えば、１０００質量部以下、好ましくは、１００質量部以下である。
【００７１】
反応温度は、例えば、５０℃以上、好ましくは、７０℃以上、例えば、１５０℃以下、好ましくは、１１０℃以下であり、反応圧力は、例えば、大気圧である。反応時間は、例えば、０．５時間以上、好ましくは、１時間以上、例えば、１２０時間以下、好ましくは、７２時間以下である。
【００７２】
反応の終了は、例えば、滴定法により測定されるイソシアネート量が変化しなくなることによって、判断できる。
【００７３】
なお、無溶媒下において、ポリイソシアネートと高分子量ポリオールとを反応させることもできる。
【００７４】
以上によって、２つ以上の遊離のイソシアネート基が残存するポリイソシアネート化合物が調製される。
【００７５】
ポリイソシアネート化合物におけるイソシアネート基の平均官能基数は、例えば、２以上、好ましくは、２．５以上、例えば、４以下、好ましくは、３．５以下である。
【００７６】
ポリイソシアネート化合物におけるイソシアネート基の含有量（ＮＣＯ％）は、例えば、５質量％以上、好ましくは、１３質量％以上、例えば、２５質量％以下、好ましくは、１６質量％以下である。
【００７７】
また、ポリイソシアネート化合物における、遊離状態のイソシアネート基の含有量の含有量は、例えば、０．０１質量％以上、好ましくは、０．０５質量％以上、例えば、１．３質量％以下、好ましくは、１．１質量％以下である。
【００７８】
また、ポリイソシアネート化合物における、高分子量ポリオールに由来するポリオールユニットの含有量は、例えば、０．１質量％以上、好ましくは、１質量％以上、さらに好ましくは、５質量％以上、とりわけ好ましくは、８質量％以上、例えば、４０質量％以下、好ましくは、３０質量％以下である。
【００７９】
ポリイソシアネート化合物におけるポリオールユニットの含有量が上記下限以上であれば、ポリウレタン樹脂の耐溶剤性の向上を確実に図ることができる。ポリイソシアネート化合物におけるポリオールユニットの含有量が上記上限以下であれば、ポリウレタン樹脂の耐折曲性、耐衝撃性の向上を図ることができる。
【００８０】
なお、ポリイソシアネート化合物の調製は、１種のポリイソシアネートと１種の高分子量ポリオールとの反応に限定されない。ポリイソシアネートと高分子量ポリオールとの反応として、例えば、１種のポリイソシアネートと２種以上の高分子量ポリオールとの反応、２種以上のポリイソシアネートと１種の高分子量ポリオールとの反応、２種以上のポリイソシアネートと２種以上の高分子量ポリオールとの反応が挙げられる。これら反応によれば、ポリイソシアネート化合物を調製できる。
【００８１】
また、ポリイソシアネート化合物に、高分子量ポリオールによって変性されていないポリイソシアネート化合物を混合することもできる。
【００８２】
（３）ブロック剤
ブロック剤は、第１ブロック剤と、第２ブロック剤とを含む。
【００８３】
そのため、ブロックイソシアネートは、第１ブロック剤によりイソシアネート基がブロックされている第１潜在イソシアネート基と、第２ブロック剤によりイソシアネート基がブロックされている第２潜在イソシアネート基とを含有する。
【００８４】
（３−１）第１ブロック剤
第１ブロック剤は、イソシアネート基をブロックして不活性化する一方、脱ブロック後にはイソシアネート基を活性化し、また、イソシアネート基をブロックした状態および脱ブロックされた状態において、イソシアネート基を活性化させる触媒作用（後述）を有する。
【００８５】
具体的には、第１ブロック剤は、後述する第２ブロック剤よりもイソシアネート基を活性化させる触媒作用（後述）が大きく、下記一般式（１）で示される。第１ブロック剤は、グアニジン骨格を有するグアニジン化合物である。
【００８６】
【化１】
2019124511.tif 000004
【００８７】
（式中、Ｒ１〜Ｒ３は、炭素数１〜１２の炭化水素基または水素原子を示し、かつ、Ｒ１〜Ｒ３の少なくともいずれか１つが水素原子を示し、また、Ｒ１およびＲ３が互いに結合してヘテロ環を形成してもよい。Ｒ４およびＲ５は、炭素数１〜１２の炭化水素基を示し、また、Ｒ４およびＲ１が互いに結合してヘテロ環を形成するとともに、Ｒ５およびＲ３が互いに結合してヘテロ環を形成してもよい。）
上記一般式（１）において、Ｒ１〜Ｒ３は、互いに同一または相異なって、炭素数１〜１２の炭化水素基または水素原子を示し、かつ、Ｒ１〜Ｒ３の少なくともいずれか１つが水素原子を示す。
【００８８】
Ｒ１〜Ｒ３で示される炭素数１〜１２の炭化水素基として、例えば、炭素数１〜１２のアルキル基、炭素数６〜１２のアリール基などが挙げられる。
【００８９】
炭素数１〜１２のアルキル基として、例えば、炭素数１〜１２の鎖状アルキル基、炭素数３〜１２の環状アルキル基などが挙げられる。
【００９０】
炭素数１〜１２の鎖状アルキル基として、直鎖または分岐の炭素数１〜１２の鎖状アルキル基が挙げられ、例えば、メチル、エチル、プロピル、イソプロピル、ブチル、イソブチル、ｓｅｃ−ブチル、ｔｅｒｔ−ブチル、ペンチル、イソペンチル、ｔｅｒｔ−ペンチル、ヘキシル、ヘプチル、オクチル、ノニル、イソノニル、デシル、ウンデシル、ドデシルなどが挙げられる。
【００９１】
炭素数３〜１２の環状アルキル基として、例えば、シクロプロピル、シクロブチル、シクロペンチル、シクロヘキシル、シクロヘプチル、シクロオクチル、シクロノニル、シクロデシル、シクロドデシルなどが挙げられる。
【００９２】
炭素数６〜１２のアリール基として、例えば、フェニル、トリル、キシリル、ナフチル、アズレニル、ビフェニルなどが挙げられる。
【００９３】
炭素数１〜１２の炭化水素基は、Ｒ１〜Ｒ３において、互いに同一または相異なっていてもよい。
【００９４】
また、Ｒ１およびＲ３は、互いに結合してヘテロ環を形成することができる。
【００９５】
Ｒ１およびＲ３が互いに結合して形成されるヘテロ環は、−Ｎ＝Ｃ−Ｎ−構造を有する含窒素ヘテロ環であって、例えば、３〜２０員環のヘテロ環、好ましくは、３〜１０員環、さらに好ましくは、３〜８員環、とりわけ好ましくは、５〜７員環のヘテロ環が挙げられる。また、ヘテロ環は、例えば、単環状であってもよく、例えば、複数の単環が一辺を共有する多環状であってもよい。また、ヘテロ環は、共役系ヘテロ環であってもよい。なお、Ｒ１およびＲ３が互いに結合してヘテロ環を形成する場合、Ｒ２は、水素原子を示す。
【００９６】
このような上記一般式（１）におけるＲ１およびＲ２のなかでは、低温硬化性の観点から、好ましくは、炭素数１〜１２の炭化水素基が挙げられ、さらに好ましくは、炭素数１〜１２のアルキル基が挙げられ、とりわけ好ましくは、炭素数１〜１２の鎖状アルキル基が挙げられる。なお、Ｒ１およびＲ２が上記の炭化水素基である場合、Ｒ３は、水素原子を示す。
【００９７】
上記一般式（１）において、Ｒ４およびＲ５は、互いに同一または相異なって、炭素数１〜１２の炭化水素基を示す。
【００９８】
Ｒ４およびＲ５で示される炭素数１〜１２の炭化水素基として、例えば、上記した炭素数１〜１２の炭化水素基が挙げられる。
【００９９】
また、Ｒ４およびＲ１が互いに結合してヘテロ環を形成するとともに、Ｒ５およびＲ３が互いに結合してヘテロ環を形成することができる。
【０１００】
また、それらＲ１、Ｒ３、Ｒ４およびＲ５から形成されるヘテロ環は、複数の単環が一辺を共有する多環状であってもよい。その場合に形成されるヘテロ環は、−Ｎ＝Ｃ−Ｎ−構造を有する含窒素ヘテロ環であって、例えば、６〜２０員環のヘテロ環、好ましくは、６〜１５員環、さらに好ましくは、６〜１２員環、とりわけ好ましくは、１０〜１２員環のヘテロ環が挙げられる。また、ヘテロ環は、共役系ヘテロ環であってもよい。なお、Ｒ１、Ｒ３、Ｒ４およびＲ５がヘテロ環を形成する場合、Ｒ２は、水素原子を示す。このようなヘテロ環構造として、具体的には、例えば、トリアザビシクロ環構造などが挙げられる。
【０１０１】
上記一般式（１）におけるＲ４およびＲ５のなかでは、低温硬化性の観点から、好ましくは、炭素数１〜１２の炭化水素基が挙げられ、さらに好ましくは、炭素数１〜１２のアルキル基が挙げられ、とりわけ好ましくは、炭素数１〜１２の鎖状アルキル基が挙げられる。
【０１０２】
このような上記一般式（１）に示される第１ブロック剤は、グアニジン化合物であって、例えば、３，３−ジアルキルグアニジン（例えば、３，３−ジメチルグアニジンなど）、１，１，３，３−テトラアルキルグアニジン（例えば、１，１，３，３−テトラメチルグアニジンなど）、１，５，７−トリアザビシクロ［４．４．０］デカ−５−エンなどが挙げられる。第１ブロック剤は、単独使用または２種以上併用することができる。
【０１０３】
上記一般式（１）に示される第１ブロック剤（グアニジン化合物）のなかでは、好ましくは、１，１，３，３−テトラアルキルグアニジン、さらに好ましくは、１，１，３，３−テトラメチルグアニジン（ＴＭＧ）が挙げられる。
【０１０４】
第１ブロック剤の解離温度は、例えば、６０℃以上、好ましくは、８０℃以上、例えば、１５０℃以下、好ましくは、１３０℃以下である。
【０１０５】
なお、ブロック剤の解離温度は、以下の方法により測定できる（以下同様）。
【０１０６】
ブロックイソシアネートをシリコンウェハーに塗布し、加熱しながらＩＲ測定によってイソシアネート基が再生する温度を観察する。なお、ブロック剤の触媒能（後述）が高く、再生したイソシアネート基を観察できない場合には、上記したポリオール（低分子量ポリオールまたは高分子量ポリオール）と混合し、その混合物をシリコンウェハーに塗布し、加熱しながらＩＲ測定によってポリオール化合物の水酸基が反応する温度を観察することにより、ブロック剤の解離温度を測定できる。
【０１０７】
（３−２）第２ブロック剤
第２ブロック剤は、イソシアネート基をブロックして不活性化する一方、脱ブロック後にはイソシアネート基を再生するブロック剤であって、また、再生されたイソシアネート基を活性化させる程度の触媒作用（後述）を有しないか、または、再生されたイソシアネート基を活性化させる程度の触媒作用（後述）を有したとしてもその触媒作用（後述）が上記の第１ブロック剤よりも小さいブロック剤である。
【０１０８】
なお、第１ブロック剤の触媒作用と第２ブロック剤の触媒作用は、特開２０１７−８２２０８号公報の［０２４２］段落〜［０２４７］段落に記載の方法により比較できる。
【０１０９】
第２ブロック剤として、例えば、イミダゾール系化合物、アルコール系化合物、フェノール系化合物、活性メチレン系化合物、アミン系化合物、イミン系化合物、オキシム系化合物、カルバミン酸系化合物、尿素系化合物、酸アミド系（ラクタム系）化合物、酸イミド系化合物、トリアゾール系化合物、ピラゾール系化合物、メルカプタン系化合物、重亜硫酸塩、イミダゾリン系化合物、および、ピリミジン系化合物などが挙げられる。
【０１１０】
イミダゾール系化合物として、例えば、特開２０１７−８２２０８号公報の［００５８］段落に記載のイミダゾール系化合物などが挙げられる。
【０１１１】
イミダゾール系化合物として、具体的には、イミダゾール（解離温度１００℃）、ベンズイミダゾール、２−メチルイミダゾール、４−メチルイミダゾール、２−エチルイミダゾール、２−イソプロピルイミダゾール、２，４−ジメチルイミダゾール、２−エチル−４−メチルイミダゾールなどが挙げられる。
【０１１２】
アルコール系化合物として、例えば、特開２０１７−８２２０８号公報の［００７０］段落に記載のアルコール系化合物などが挙げられる。
【０１１３】
アルコール系化合物として、具体的には、メタノール、エタノール、２−プロパノール、ｎ−ブタノール、ｓ−ブタノール、２−エチルヘキシルアルコール、１−または２−オクタノール、シクロへキシルアルコール、エチレングリコール、ベンジルアルコール、２，２，２−トリフルオロエタノール、２，２，２−トリクロロエタノール、２−（ヒドロキシメチル）フラン、２−メトキシエタノール、メトキシプロパノール、２−エトキシエタノール、ｎ−プロポキシエタノール、２−ブトキシエタノール、２−エトキシエトキシエタノール、２−エトキシブトキシエタノール、ブトキシエトキシエタノール、２−ブトキシエチルエタノール、２−ブトキシエトキシエタノール、Ｎ，Ｎ−ジブチル−２−ヒドロキシアセトアミド、Ｎ−ヒドロキシスクシンイミド、Ｎ−モルホリンエタノール、２，２−ジメチル−１，３−ジオキソラン−４−メタノール、３−オキサゾリジンエタノール、２−ヒドロキシメチルピリジン、フルフリルアルコール、１２−ヒドロキシステアリン酸、トリフェニルシラノール、メタクリル酸２−ヒドロキシエチルなどが挙げられる。
【０１１４】
フェノール系化合物として、例えば、特開２０１７−８２２０８号公報の［００７１］段落に記載のフェノール系化合物などが挙げられる。
【０１１５】
フェノール系化合物として、具体的には、フェノール、クレゾール、エチルフェノール、ｎ−プロピルフェノール、イソプロピルフェノール、ｎ−ブチルフェノール、ｓ−ブチルフェノール、ｔ−ブチルフェノール、ｎ−ヘキシルフェノール、２−エチルヘキシルフェノール、ｎ−オクチルフェノール、ｎ−ノニルフェノール、ジ−ｎ−プロピルフェノール、ジイソプロピルフェノール、イソプロピルクレゾール、ジ−ｎ−ブチルフェノール、ジ−ｓ−ブチルフェノール、ジ−ｔ−ブチルフェノール、ジ−ｎ−オクチルフェノール、ジ−２−エチルヘキシルフェノール、ジ−ｎ−ノニルフェノール、ニトロフェノール、ブロモフェノール、クロロフェノール、フルオロフェノール、ジメチルフェノール、スチレン化フェノール、メチルサリチラート、４−ヒドロキシ安息香酸メチル、４−ヒドロキシ安息香酸ベンジル、ヒドロキシ安息香酸２−エチルヘキシル、４−［（ジメチルアミノ）メチル］フェノール、４−［（ジメチルアミノ）メチル］ノニルフェノール、ビス（４−ヒドロキシフェニル）酢酸、２−ヒドロキシピリジン、２−または８−ヒドロキシキノリン、２−クロロ−３−ピリジノール、ピリジン−２−チオールなどが挙げられる。
【０１１６】
活性メチレン系化合物として、例えば、特開２０１７−８２２０８号公報の［００７２］段落に記載の活性メチレン系化合物などが挙げられる。
【０１１７】
活性メチレン系化合物として、具体的には、メルドラム酸、マロン酸ジアルキル（例えば、マロン酸ジメチル、マロン酸ジエチル、マロン酸ジｎ−ブチル、マロン酸ジ−ｔ−ブチル、マロン酸ジ２−エチルヘキシル、マロン酸メチルｎ−ブチル、マロン酸エチルｎ−ブチル、マロン酸メチルｓ−ブチル、マロン酸エチルｓ−ブチル、マロン酸メチルｔ−ブチル、マロン酸エチルｔ−ブチル、メチルマロン酸ジエチル、マロン酸ジベンジル、マロン酸ジフェニル、マロン酸ベンジルメチル、マロン酸エチルフェニル、マロン酸ｔ−ブチルフェニル、イソプロピリデンマロネートなど）、アセト酢酸アルキル（例えば、アセト酢酸メチル、アセト酢酸エチル、アセト酢酸ｎ−プロピル、アセト酢酸イソプロピル、アセト酢酸ｎ−ブチル、アセト酢酸ｔ−ブチル、アセト酢酸ベンジル、アセト酢酸フェニルなど）、２−アセトアセトキシエチルメタクリレート、アセチルアセトン、シアノ酢酸エチルなどが挙げられる。
【０１１８】
アミン系化合物として、例えば、特開２０１７−８２２０８号公報の［００７３］段落に記載のアミン系化合物などが挙げられる。
【０１１９】
アミン系化合物として、具体的には、ジブチルアミン、ジフェニルアミン、アニリン、Ｎ−メチルアニリン、カルバゾール、ビス（２，２，６，６−テトラメチルピペリジニル）アミン、ジ−ｎ−プロピルアミン、ジイソプロピルアミン（解離温度１３０℃）、イソプロピルエチルアミン、２，２，４−または２，２，５−トリメチルヘキサメチレンアミン、Ｎ−イソプロピルシクロヘキシルアミン、ジシクロヘキシルアミン、ビス（３，５，５−トリメチルシクロヘキシル）アミン、ピペリジン、２，６−ジメチルピペリジン、ｔ−ブチルメチルアミン、ｔ−ブチルエチルアミン、ｔ−ブチルプロピルアミン、ｔ−ブチルイソプロピルアミン、ｔ−ブチルブチルアミン、ｔ−ブチルベンジルアミン、ｔ−ブチルフェニルアミン、２，２，６−トリメチルピペリジン、２，２，６，６−テトラメチルピペリジン（解離温度８０℃）、２，２，６，６−テトラメチルピペリジン−４−オン、（ジメチルアミノ）−２，２，６，６−テトラメチルピペリジン、６−メチル−２−ピペリジン、６−アミノカプロン酸などが挙げられる。
【０１２０】
イミン系化合物として、例えば、特開２０１７−８２２０８号公報の［００７４］段落に記載のイミン系化合物などが挙げられる。
【０１２１】
イミン系化合物として、具体的には、エチレンイミン、ポリエチレンイミン、１，４，５，６−テトラヒドロピリミジンなどが挙げられる。
【０１２２】
オキシム系化合物として、例えば、特開２０１７−８２２０８号公報の［００７５］段落に記載のオキシム系化合物などが挙げられる。
【０１２３】
オキシム系化合物として、具体的には、ホルムアルドオキシム、アセトアルドオキシム、アセトオキシム、メチルエチルケトオキシム（解離温度１３０℃）、シクロヘキサノンオキシム、ジアセチルモノオキシム、ペンゾフェノオキシム、２，２，６，６−テトラメチルシクロヘキサノンオキシム、ジイソプロピルケトンオキシム、メチルｔ−ブチルケトンオキシム、ジイソブチルケトンオキシム、メチルイソブチルケトンオキシム、メチルイソプロピルケトンオキシム、メチル２，４−ジメチルペンチルケトンオキシム、メチル３−エチルへプチルケトンオキシム、メチルイソアミルケトンオキシム、ｎ−アミルケトンオキシム、２，２，４，４−テトラメチル−１，３−シクロブタンジオンモノオキシム、４，４’−ジメトキシベンゾフェノンオキシム、２−ヘプタノンオキシムなどが挙げられる。
【０１２４】
カルバミン酸系化合物として、例えば、特開２０１７−８２２０８号公報の［００７６］段落に記載のカルバミン酸系化合物などが挙げられ、具体的には、Ｎ−フェニルカルバミン酸フェニルなどが挙げられる。
【０１２５】
尿素系化合物として、例えば、特開２０１７−８２２０８号公報の［００７７］段落に記載の尿素系化合物などが挙げられ、具体的には、尿素、チオ尿素、エチレン尿素などが挙げられる。
【０１２６】
酸アミド系（ラクタム系）化合物として、例えば、特開２０１７−８２２０８号公報の［００７８］段落に記載の酸アミド系（ラクタム系）化合物などが挙げられる。
【０１２７】
酸アミド系（ラクタム系）化合物として、具体的には、アセトアニリド、Ｎ−メチルアセトアミド、酢酸アミド、ε−カプロラクタム、δ−バレロラクタム、γ−ブチロラクタム、ピロリドン、２，５−ピペラジンジオン、ラウロラクタムなどが挙げられる。
【０１２８】
酸イミド系化合物として、例えば、特開２０１７−８２２０８号公報の［００７９］段落に記載の酸イミド系化合物などが挙げられ、具体的には、コハク酸イミド、マレイン酸イミド、フタルイミドなどが挙げられる。
【０１２９】
トリアゾール系化合物として、例えば、特開２０１７−８２２０８号公報の［００８０］段落に記載のトリアゾール系化合物などが挙げられ、具体的には、１，２，４−トリアゾール、ベンゾトリアゾールなどが挙げられる。
【０１３０】
ピラゾール系化合物として、例えば、特開２０１７−８２２０８号公報の［００８１］段落に記載のピラゾール系化合物などが挙げられる。
【０１３１】
ピラゾール系化合物として、具体的には、ピラゾール、３，５−ジメチルピラゾール（解離温度１２０℃）、３，５−ジイソプロピルピラゾール、３，５−ジフェニルピラゾール、３，５−ジ-ｔ-ブチルピラゾール、３−メチルピラゾール、４−ベンジル−３，５−ジメチルピラゾール、４−ニトロ−３，５−ジメチルピラゾール、４−ブロモ−３，５−ジメチルピラゾール、３−メチル−５−フェニルピラゾールなどが挙げられる。
【０１３２】
メルカプタン系化合物として、例えば、特開２０１７−８２２０８号公報の［００８２］段落に記載のメルカプタン系化合物などが挙げられ、具体的には、ブチルメルカプタン、ドデシルメルカプタン、ヘキシルメルカプタンなどが挙げられる。
【０１３３】
重亜硫酸塩として、例えば、特開２０１７−８２２０８号公報の［００８３］段落に記載の重亜硫酸塩などが挙げられ、具体的には、重亜硫酸ソーダなどが挙げられる。
【０１３４】
イミダゾリン系化合物として、例えば、特開２０１７−８２２０８号公報の［００５９］段落に記載のイミダゾリン系化合物などが挙げられ、具体的には、２−メチルイミダゾリン、２−フェニルイミダゾリンなどが挙げられる。
【０１３５】
ピリミジン系化合物として、例えば、特開２０１７−８２２０８号公報の［００６０］段落に記載のピリミジン系化合物などが挙げられ、具体的には、２−メチル−１，４，５，６−テトラヒドロピリミジンなどが挙げられる。
【０１３６】
第２ブロック剤の解離温度は、例えば、１５０℃以下、好ましくは、１４０℃以下、さらに好ましくは、１３０℃以、例えば、６０℃以上である。
【０１３７】
このような第２ブロック剤は、単独使用または２種併用することができる。
【０１３８】
言い換えれば、第２ブロック剤は、イミダゾール系化合物、アルコール系化合物、フェノール系化合物、活性メチレン系化合物、アミン系化合物、イミン系化合物、オキシム系化合物、カルバミン酸系化合物、尿素系化合物、酸アミド系化合物、酸イミド系化合物、トリアゾール系化合物、ピラゾール系化合物、メルカプタン系化合物、重亜硫酸塩、イミダゾリン系化合物、および、ピリミジン系化合物からなる群から選択される１種のブロック剤のみからなることができ、上記の群から選択される２種のブロック剤を含有することもできる。
【０１３９】
なお、第２ブロック剤が２種併用される場合、２種の第２ブロック剤のうち、一方の第２ブロック剤の使用量が、他方の第２ブロック剤の使用量よりも多い。以下において、第２ブロック剤が２種併用される場合、比較的使用量が多い一方の第２ブロック剤をメイン第２ブロック剤とし、比較的使用量が少ない他方の第２ブロック剤をサブ第２ブロック剤として区別する。
【０１４０】
第２ブロック剤のなかでは、好ましくは、イミダゾール系化合物（さらに好ましくは、イミダゾール）、アミン系化合物（さらに好ましくは、ジイソプロピルアミン、２，２，６，６−テトラメチルピペリジン、２，２，６，６−テトラメチルピペリジン−４−オン、ｔ−ブチルイソプロピルアミン）、オキシム系化合物（さらに好ましくは、メチルエチルケトオキシム）およびピラゾール系化合物（さらに好ましくは、３，５−ジメチルピラゾール）が挙げられ、とりわけ好ましくは、イミダゾール系化合物（特に好ましくは、イミダゾール）、オキシム系化合物（特に好ましくは、メチルエチルケトオキシム）およびピラゾール系化合物（特に好ましくは、３，５−ジメチルピラゾール）が挙げられる。
【０１４１】
また、第１ブロック剤および第２ブロック剤の組み合わせとして、好ましくは、第１ブロック剤が、１，１，３，３−テトラアルキルグアニジン（ＴＭＧ）であり、第２ブロック剤が、イミダゾール（ＩＭＺ）、ジイソプロピルアミン（ＤｉＰＡ）、２，２，６，６−テトラメチルピペリジン（ＴＭＰＤＩ）、２，２，６，６−テトラメチルピペリジン−４−オン（ＴＭＰＤＯ）、ｔ−ブチルイソプロピルアミン（ＴＢＩＰＡ）、３，５−ジメチルピラゾール（ＤＭＰ）、メチルエチルケトオキシム（ＭＥＫＯ）からなる群から選択される少なくとも１種のブロック剤である組み合わせが挙げられる。なお、以下の組み合わせについては、便宜上、上記した略称により示す。
【０１４２】
第１ブロック剤および第２ブロック剤の組み合わせとして、さらに好ましくは、ＴＭＧ（第１ブロック剤）とＩＭＺ（第２ブロック剤）との組み合わせ、ＴＭＧ（第１ブロック剤）とＤＭＰ（第２ブロック剤）との組み合わせ、ＴＭＧ（第１ブロック剤）とＭＥＫＯ（第２ブロック剤）との組み合わせ、ＴＭＧ（第１ブロック剤）とＴＭＰＤＩ（第２ブロック剤）との組み合わせ、ＴＭＧ（第１ブロック剤）とＴＭＰＤＯ（第２ブロック剤）との組み合わせ、ＴＭＧ（第１ブロック剤）とＴＢＩＰＡ（第２ブロック剤）との組み合わせ、ＴＭＧ（第１ブロック剤）とＩＭＺ（メイン第２ブロック剤）とＤＭＰ（サブ第２ブロック剤）との組み合わせ、ＴＭＧ（第１ブロック剤）とＤｉＰＡ（メイン第２ブロック剤）とＤＭＰ（サブ第２ブロック剤）との組み合わせが挙げられる。
【０１４３】
また、第２ブロック剤は、とりわけ好ましくは、１種のみからなり、第１ブロック剤および第２ブロック剤の組み合わせとして、ＴＭＧ（第１ブロック剤）とＩＭＺ（第２ブロック剤）との組み合わせ、ＴＭＧ（第１ブロック剤）とＤＭＰ（第２ブロック剤）との組み合わせ、ＴＭＧ（第１ブロック剤）とＭＥＫＯ（第２ブロック剤）との組み合わせ、ＴＭＧ（第１ブロック剤）とＴＭＰＤＩ（第２ブロック剤）との組み合わせ、ＴＭＧ（第１ブロック剤）とＴＭＰＤＯ（第２ブロック剤）との組み合わせ、ＴＭＧ（第１ブロック剤）とＴＢＩＰＡ（第２ブロック剤）との組み合わせが挙げられる。
【０１４４】
なお、溶剤系ブロックイソシアネートでは、耐折曲性および耐衝撃性の観点から特に好ましくは、ＴＭＧ（第１ブロック剤）とＤＭＰ（第２ブロック剤）との組み合わせ、ＴＭＧ（第１ブロック剤）とＭＥＫＯ（第２ブロック剤）との組み合わせが挙げられる。
【０１４５】
（４）溶剤系ブロックイソシアネートの製造
次に、溶剤系ブロックイソシアネートの製造について説明する。
【０１４６】
溶剤系ブロックイソシアネートを製造するには、上記したポリイソシアネート化合物と、上記した第１ブロック剤および上記した第２ブロック剤とを反応させる。
【０１４７】
ポリイソシアネート化合物と、第１ブロック剤および第２ブロック剤との反応順序は、特に制限されず、例えば、ポリイソシアネート化合物と第２ブロック剤とを、遊離状態のイソシアネート基が残存する割合で反応させた後、その遊離状態のイソシアネート基を有するブロックイソシアネートと第１ブロック剤とを反応させる。
【０１４８】
ポリイソシアネート化合物のイソシアネート基に対する、第２ブロック剤におけるイソシアネート基と反応可能な活性基の当量比（活性基／イソシアネート基）は、例えば、０．２以上、好ましくは、０．５以上、例えば、１．５以下、好ましくは、１．２以下、さらに好ましくは、１．１以下である。
【０１４９】
また、ポリイソシアネート化合物と第２ブロック剤との反応は、例えば、不活性ガス（例えば、窒素ガス、アルゴンガスなど）雰囲気において実施される。
【０１５０】
反応温度は、例えば、０℃以上、好ましくは、２０℃以上、例えば、８０℃以下、好ましくは、６０℃以下であり、反応圧力は、例えば、大気圧である。反応時間は、例えば、０．５時間以上、好ましくは、１．０時間以上、例えば、２４時間以下、好ましくは、１２時間以下である。
【０１５１】
これにより、第２ブロック剤がポリイソシアネート化合物のイソシアネート基の一部をブロックして、第２潜在イソシアネート基を生成するとともに、ポリイソシアネート化合物のイソシアネート基の残部が遊離状態で残存する。
【０１５２】
なお、上記したように第２ブロック剤が２種併用される場合、２種の第２ブロック剤を同時にポリイソシアネート化合物と反応させてもよく、２種の第２ブロック剤を逐次的にポリイソシアネート化合物と反応させてもよい。
【０１５３】
次いで、遊離状態のイソシアネート基が残存するブロックイソシアネートと第１ブロック剤とを反応させる。
【０１５４】
ブロックイソシアネートの遊離状態のイソシアネート基に対する、第１ブロック剤におけるイソシアネート基と反応可能な活性基の当量比（活性基／イソシアネート基）は、例えば、０．０１以上、好ましくは、０．０５以上、例えば、１．３以下、好ましくは、１．２以下、さらに好ましくは、１．１以下である。
【０１５５】
なお、ブロックイソシアネートと第１ブロック剤との反応条件は、上記したポリイソシアネート化合物と第２ブロック剤との反応条件と同様である。
【０１５６】
また、反応の終了は、例えば、赤外分光分析法などを採用し、イソシアネート基の消失または減少を確認することによって判断できる。
【０１５７】
これにより、ブロックイソシアネートにおいて、遊離状態で残存するイソシアネート基が第１ブロック剤と反応して、第１潜在イソシアネート基を生成する。
【０１５８】
この反応において、第１ブロック剤および第２ブロック剤の割合は、ブロックイソシアネートにおける第１潜在イソシアネート基と第２潜在イソシアネート基との含有割合が、後述する所定範囲となるように、適宜設定される。また、上記したように第２ブロック剤が２種併用される場合、メイン第２ブロック剤およびサブ第２ブロック剤の割合は、ブロックイソシアネートにおけるメイン第２潜在イソシアネート基およびサブ第２潜在イソシアネート基の含有割合が、後述する所定範囲となるように、適宜設定される。
【０１５９】
また、上記の各反応は、いずれも、無溶剤下であってもよく、例えば、溶剤の存在下であってもよい。溶剤として、例えば、上記した有機溶媒、可塑剤などが挙げられる。溶剤は、単独使用または２種以上併用することができる。
【０１６０】
可塑剤として、例えば、特開２０１７−８２２０８号公報の［０１０９］段落〜［０１１７］段落に記載される可塑剤などが挙げられる。可塑剤は、単独使用または２種以上併用することができる。
【０１６１】
以上によって、ポリイソシアネート化合物のイソシアネート基が第１ブロック剤および第２ブロック剤にブロックされた、溶剤系ブロックイソシアネートが調製される。
【０１６２】
溶剤系ブロックイソシアネートは、第１ブロック剤によりイソシアネート基がブロックされている第１潜在イソシアネート基と、第２ブロック剤によりイソシアネート基がブロックされている第２潜在イソシアネート基とを、１分子中に併有している。
【０１６３】
溶剤系ブロックイソシアネートにおいて、第１潜在イソシアネート基の含有割合は、第１潜在イソシアネート基および第２潜在イソシアネート基の総ｍｏｌ量に対して、例えば、１ｍｏｌ％以上、好ましくは、５ｍｏｌ％以上、さらに好ましくは、１０ｍｏｌ％以上、例えば、８０ｍｏｌ％以下、好ましくは、５０ｍｏｌ％以下、さらに好ましくは、３０ｍｏｌ％以下である。
【０１６４】
溶剤系ブロックイソシアネートにおいて、第２潜在イソシアネート基の含有割合は、第１潜在イソシアネート基および第２潜在イソシアネート基の総ｍｏｌ量に対して、例えば、２０ｍｏｌ％以上、好ましくは、５０ｍｏｌ％以上、さらに好ましくは、７０ｍｏｌ％以上、例えば、９９ｍｏｌ％以下、好ましくは、９５ｍｏｌ％以下、さらに好ましくは、９０ｍｏｌ％以下である。
【０１６５】
第１潜在イソシアネート基および第２潜在イソシアネート基の含有割合が上記範囲であれば、ポリウレタン樹脂組成物（後述）の低温硬化性およびポットライフの向上を図ることができる。
【０１６６】
また、上記したように第２ブロック剤が２種併用される場合、第２潜在イソシアネート基は、メイン第２ブロック剤によりブロックされているメイン第２潜在イソシアネート基と、サブ第２ブロック剤によりブロックされているサブ第２潜在イソシアネート基とを含む。
【０１６７】
溶剤系ブロックイソシアネートにおいて、メイン第２潜在イソシアネート基の含有割合は、第１潜在イソシアネート基および第２潜在イソシアネート基の総ｍｏｌ量に対して、例えば、１５ｍｏｌ％以上、好ましくは、４０ｍｏｌ％以上、さらに好ましくは、５５ｍｏｌ％以上、例えば、９５ｍｏｌ％以下、好ましくは、９０ｍｏｌ％以下、さらに好ましくは、８０ｍｏｌ％以下である。
【０１６８】
溶剤系ブロックイソシアネートにおいて、サブ第２潜在イソシアネート基の含有割合は、第１潜在イソシアネート基および第２潜在イソシアネート基の総ｍｏｌ量に対して、例えば、４ｍｏｌ％以上、好ましくは、１０ｍｏｌ％以上、例えば、３０ｍｏｌ％以下、好ましくは、２０ｍｏｌ％以下である。
【０１６９】
なお、溶剤系ブロックイソシアネートの製造方法は、上記の方法に限定されない。
【０１７０】
例えば、ポリイソシアネート化合物と第１ブロック剤とを、遊離状態のイソシアネート基が残存する割合で反応させた後、その遊離状態のイソシアネート基を有するブロックイソシアネートと第２ブロック剤とを反応させてもよい。また、ポリイソシアネート化合物と第１ブロック剤および第２ブロック剤とを同時に反応させてもよい。
【０１７１】
また、第１ブロック剤のみによってブロックされたポリイソシアネート化合物と、第２ブロック剤のみによってブロックされたポリイソシアネート化合物とを別々に調製し、それらを、第１潜在イソシアネート基および第２潜在イソシアネート基の含有割合が上記範囲となるように、混合することもできる。この場合、溶剤系ブロックイソシアネートは、第１潜在イソシアネート基を有する分子と、第２潜在性イソシアネート基を有する分子とを別々に含有する。
【０１７２】
＜水系ブロックイソシアネート＞
次に、本発明のブロックイソシアネートの第２実施形態としての水系ブロックイソシアネートについて説明する。
【０１７３】
水系ブロックイソシアネートは、例えば、水分散性ブロックイソシアネートであり、例えば、水に分散させて用いられる。
【０１７４】
水系ブロックイソシアネートは、上記した溶剤系ブロックイソシアネートが活性水素基を含有する親水性化合物（以下、活性水素基含有親水性化合物とする。）により変性されている。より具体的には、水系ブロックイソシアネートは、活性水素基含有親水性化合物により変性されたポリイソシアネート化合物（以下、親水性ポリイソシアネート化合物とする。）と、ブロック剤（第１ブロック剤および第２ブロック剤）との反応生成物（親水性高分子量ポリオール変性ポリイソシアネート）である。
【０１７５】
（５）親水性ポリイソシアネート化合物
親水性ポリイソシアネート化合物は、上記したポリイソシアネートと、上記した高分子量ポリオールと、活性水素基含有親水性化合物との反応生成物である。
【０１７６】
活性水素基含有親水性化合物は、活性水素基と親水性基とを併有する化合物である。活性水素基含有親水性化合物として、例えば、活性水素基含有ノニオン性親水性化合物、活性水素基含有アニオン性親水性化合物（例えば、特開２０１７−８２２０８号公報の［０１４９］段落〜［０１５７］段落に記載されるカルボン酸基含有活性水素化合物およびスルホン酸基含有活性水素化合物など）、活性水素基含有カチオン性親水性化合物（例えば、４級アミノ基含有活性水素化合物など）などが挙げられる。活性水素基含有親水性化合物は、単独使用または２種類以上併用することができる。
【０１７７】
活性水素基含有親水性化合物のなかでは、好ましくは、活性水素基含有ノニオン性親水性化合物、活性水素基含有アニオン性親水性化合物が挙げられ、さらに好ましくは、活性水素基含有ノニオン性親水性化合物が挙げられる。
【０１７８】
活性水素基含有ノニオン性親水性化合物として、例えば、少なくとも３つ連続したエチレンオキシド基を有するポリオキシエチレン化合物などが挙げられる。
【０１７９】
ポリオキシエチレン化合物として、例えば、ポリオキシエチレン基含有ポリオール、ポリオキシエチレン基含有ポリアミン、片末端封鎖ポリオキシエチレングリコール、片末端封鎖ポリオキシエチレンジアミンなどが挙げられる。
【０１８０】
ポリオキシエチレン基含有ポリオールは、分子内にポリオキシエチレン基を有するとともに、水酸基を２つ以上有する。ポリオキシエチレン基含有ポリオールとして、例えば、ポリオキシエチレングリコール、ポリオキシエチレントリオール、エチレンオキサイドとプロピレンオキサイドなどのアルキレンオキサイドとのランダムおよび／またはブロック共重合体（例えば、ポリオキシプロピレンポリオキシエチレンコポリマージオールあるいはトリオール、ポリオキシプロピレンポリオキシエチレンブロックポリマージオールあるいはトリオール、ポリプロピレングリコールの末端にエチレンオキサイドを付加重合させたプルロニックタイプのポリプロピレングリコールあるいはトリオールなど）などが挙げられる。
【０１８１】
ポリオキシエチレン基含有ポリオールとして、さらに、水酸基を分子末端に２つ以上有し、ポリオキシエチレン基を側鎖に有するポリオキシエチレン側鎖含有ポリオールも挙げられる。
【０１８２】
ポリオキシエチレン側鎖含有ポリオールは、例えば、まず、ジイソシアネート（例えば、１，６−ヘキサメチレンジイソシアネートなどの脂肪族ジイソシアネート単量体など）と、後述する片末端封鎖ポリオキシエチレングリコール（例えば、メトキシエチレングリコールなど）とを、片末端封鎖ポリオキシエチレングリコールの水酸基に対してジイソシアネートのイソシアネート基が過剰となる割合でウレタン化反応させた後、必要により、未反応のジイソシアネートを除去することにより、ポリオキシエチレン鎖含有モノイソシアネートを調製し、次いで、ポリオキシエチレン鎖含有モノイソシアネートと、ジアルカノールアミン（例えば、ジエタノールアミンなどのＣ１〜２０のジアルカノールアミンなど）とをウレア化反応させることにより、調製される。
【０１８３】
ポリオキシエチレン基含有ポリアミンとして、例えば、ポリオキシエチレンエーテルジアミンなどのポリオキシアルキレンエーテルジアミンなどが挙げられる。
【０１８４】
片末端封鎖ポリオキシエチレングリコールとして、例えば、炭素数１〜２０のアルキル基で片末端封止したアルコキシエチレングリコール（モノアルコキシポリエチレングリコール）などが挙げられ、具体的には、メトキシポリエチレングリコール、エトキシポリエチレングリコールなどが挙げられる。
【０１８５】
片末端封鎖ポリオキシエチレンジアミンとして、例えば、炭素数１〜２０のアルコキシ基で片末端封止したポリオキシエチレンジアミン（モノアミノモノアルコキシポリオキシエチレン）などが挙げられる。
【０１８６】
このようなポリオキシエチレン化合物は、単独使用または２種類以上併用することができる。
【０１８７】
ポリオキシエチレン化合物として、好ましくは、ポリオキシエチレン基含有ポリオール、および、片末端封鎖ポリオキシエチレングリコールが挙げられ、さらに好ましくは、ポリオキシエチレン側鎖含有ポリオール、および、モノアルコキシポリエチレングリコールが挙げられ、とりわけ好ましくは、メトキシポリエチレングリコールが挙げられる。
【０１８８】
このような活性水素基含有ノニオン性親水性化合物（ポリオキシエチレン化合物を含む。）の数平均分子量は、例えば、２００以上、好ましくは、３００以上、さらに好ましくは、４００以上、例えば、２０００以下、好ましくは、１５００以下、さらに好ましくは、１２００以下である。
【０１８９】
（６）親水性ポリイソシアネート化合物の調製
次に、親水性ポリイソシアネート化合物の調製について説明する。
【０１９０】
親水性ポリイソシアネート化合物を調製するには、上記したポリイソシアネートと、上記した高分子量ポリオールと、上記した活性水素基含有親水性化合物とを、遊離状態のイソシアネート基が残存する割合で反応させる。
【０１９１】
ポリイソシアネートのイソシアネート基に対する、高分子量ポリオールの水酸基および活性水素基含有親水性化合物の活性水素基の総量の当量比（（ＯＨ＋活性水素基）／ＮＣＯ）は、例えば、０．０１以上、好ましくは、０．０４以上、例えば、０．２以下、好ましくは、０．０８以下である。
【０１９２】
ポリイソシアネートのイソシアネート基に対する、高分子量ポリオールの水酸基の当量比（ＯＨ／ＮＣＯ）の範囲は、例えば、０．００５以上、好ましくは、０．０１以上、例えば、０．２以下、好ましくは、０．０３以下である。
【０１９３】
ポリイソシアネートのイソシアネート基に対する、活性水素基含有親水性化合物の活性水素基の当量比（活性水素基／ＮＣＯ）は、例えば、０．０１以上、好ましくは、０．０３以上、例えば、０．２以下、好ましくは、０．０５以下である。
【０１９４】
高分子量ポリオールの配合割合は、ポリイソシアネート１００質量部に対して、例えば、２質量部以上、好ましくは、５質量部以上、例えば、３０質量部以下、好ましくは、２０質量部以下である。
【０１９５】
活性水素基含有親水性化合物の配合割合は、ポリイソシアネート１００質量部に対して、例えば、２質量部以上、好ましくは、１０質量部以上、例えば、４０質量部以下、好ましくは、３０質量部以下である。
【０１９６】
また、ポリイソシアネートと、高分子量ポリオールと、活性水素基含有親水性化合物との反応は、例えば、第１実施形態において上記したポリイソシアネートと高分子量ポリオールとの反応と同様の条件（例えば、反応温度、反応圧力、反応時間、有機溶媒の有無など）において実施される。
【０１９７】
以上によって、ポリイソシアネートのイソシアネート基と、高分子量ポリオールの水酸基とが反応するとともに、ポリイソシアネートのイソシアネート基と、活性水素基含有親水性化合物の活性水素基とが反応して、親水性ポリイソシアネート化合物が調製される。
【０１９８】
親水性ポリイソシアネート化合物におけるイソシアネート基の平均官能基数は、例えば、２以上、好ましくは、２．５以上、例えば、４以下、好ましくは、３．５以下である。
【０１９９】
親水性ポリイソシアネート化合物におけるイソシアネート基の含有量（ＮＣＯ％）は、例えば、５質量％以上、好ましくは、７質量％以上、例えば、２５質量％以下、好ましくは、２０質量％以下である。
【０２００】
親水性ポリイソシアネート化合物における、高分子量ポリオールに由来するポリオールユニットの含有量は、例えば、０．１質量％以上、好ましくは、１質量％以上、さらに好ましくは、４質量％以上、とりわけ好ましくは、７質量％以上、例えば、３５質量％以下、好ましくは、２５質量％以下である。
【０２０１】
親水性ポリイソシアネート化合物におけるポリオールユニットの含有割合が上記下限以上であれば、ポリウレタン樹脂の耐溶剤性の向上を確実に図ることができる。親水性ポリイソシアネート化合物におけるポリオールユニットの含有割合が上記上限以下であれば、ポリウレタン樹脂の耐衝撃性の向上を確実に図ることができる。
【０２０２】
また、親水性ポリイソシアネート化合物における、活性水素基含有親水性化合物に由来する親水性ユニットの含有量は、例えば、１質量％以上、好ましくは、５質量％以上、例えば、３５質量％以下、好ましくは、２５質量％以下である。
【０２０３】
また、活性水素基含有親水性化合物としてポリオキシエチレン化合物を用いる場合、親水性ポリイソシアネート化合物のエチレンオキシド基の含有量は、例えば、７質量％以上、好ましくは、１０質量％以上、例えば、３０質量％以下、好ましくは、２５質量％以下、さらに好ましくは、２０質量％以下である。
【０２０４】
親水性ポリイソシアネート化合物におけるエチレンオキシド基の含有量が上記下限以上であれば、水系ブロックイソシアネートの分散性を確実に確保することができる。親水性ポリイソシアネート化合物におけるエチレンオキシド基の含有量が上記上限以下であれば、ポリウレタン樹脂の耐衝撃性の向上を確実に図ることができる。
【０２０５】
なお、親水性ポリイソシアネート化合物の調製方法は、上記の方法に限定されない。
【０２０６】
例えば、活性水素基含有親水性化合物により変性されていない上記のポリイソシアネート化合物を準備し、そのポリイソシアネート化合物と、活性水素基含有親水性化合物とを反応させてもよい。
【０２０７】
また、親水性ポリイソシアネート化合物の調製は、１種のポリイソシアネートと、１種の高分子量ポリオールと、１種の活性水素基含有親水性化合物との反応に限定されない。
【０２０８】
ポリイソシアネート、高分子量ポリオールおよび活性水素基含有親水性化合物の反応として、例えば、２種以上のポリイソシアネート、１種の高分子量ポリオールおよび１種の活性水素基含有親水性化合物の反応、１種のポリイソシアネート、２種以上の高分子量ポリオールおよび１種の活性水素基含有親水性化合物の反応、１種のポリイソシアネート、１種の高分子量ポリオールおよび２種以上の活性水素基含有親水性化合物の反応、２種以上のポリイソシアネート、２種以上の高分子量ポリオールおよび１種の活性水素基含有親水性化合物の反応、２種以上のポリイソシアネート、１種の高分子量ポリオールおよび２種以上の活性水素基含有親水性化合物の反応、１種のポリイソシアネート、２種以上の高分子量ポリオールおよび２種以上の活性水素基含有親水性化合物の反応、２種以上のポリイソシアネート、２種以上の高分子量ポリオールおよび２種以上の活性水素基含有親水性化合物の反応が挙げられる。これら反応によれば、親水性ポリイソシアネート化合物を調製できる。
【０２０９】
また、親水性ポリイソシアネート化合物に、高分子量ポリオールによって変性されていない親水性ポリイソシアネート化合物を混合することもできる。
【０２１０】
（７）水系ブロックイソシアネートの製造
水系ブロックイソシアネートは、活性水素基含有親水性化合物により変性されていないポリイソシアネート化合物を親水性ポリイソシアネート化合物に変更する以外は、第１実施形態と同様の方法により製造される。つまり、水系ブロックイソシアネートは、上記した親水性ポリイソシアネート化合物と、上記した第１ブロック剤および第２ブロック剤とを反応させることにより製造される。そのため、水系ブロックイソシアネートの製造方法の詳細な説明を省略する。
【０２１１】
水系ブロックイソシアネートにおいて、親水性ポリイソシアネート化合物のイソシアネート基が第１ブロック剤および第２ブロック剤にブロックされている。
【０２１２】
水系ブロックイソシアネートは、例えば、第１ブロック剤によりイソシアネート基がブロックされている第１潜在イソシアネート基と、第２ブロック剤によりイソシアネート基がブロックされている第２潜在イソシアネート基とを、１分子中に併有している。
【０２１３】
水系ブロックイソシアネートにおける第１潜在イソシアネート基および第２潜在イソシアネート基のそれぞれの含有割合の範囲は、上記した溶剤系ブロックイソシアネートにおける第１潜在イソシアネート基および第２潜在イソシアネート基のそれぞれの含有割合の範囲と同じである。
【０２１４】
第１潜在イソシアネート基および第２潜在イソシアネート基の含有割合が上記範囲であれば、水系ブロックイソシアネートにおいても、ポリウレタン樹脂組成物（後述）の低温硬化性およびポットライフの向上を図ることができる。
【０２１５】
また、上記したように第２ブロック剤が２種併用される場合、水系ブロックイソシアネートにおけるメイン第２潜在イソシアネート基およびサブ第２潜在イソシアネート基のそれぞれの含有割合の範囲は、溶剤系ブロックイソシアネートにおけるメイン第２潜在イソシアネート基およびサブ第２潜在イソシアネート基のそれぞれの含有割合の範囲と同じである。
【０２１６】
なお、水系ブロックイソシアネートの製造方法は、上記の方法に限定されない。
【０２１７】
例えば、活性水素基含有親水性化合物により変性されていないポリイソシアネート化合物と第１ブロック剤および第２ブロック剤とを反応させて、未反応のイソシアネート基を含むブロックイソシアネートを調製した後、そのブロックイソシアネートと活性水素基含有親水性化合物とを反応させることにより、水系ブロックイソシアネートを調製することもできる。
【０２１８】
なお、ブロック剤の分解や、副反応、ブロックイソシアネートの水分散性の観点から、上記のように、親水性ポリイソシアネート化合物を調製した後、親水性ポリイソシアネート化合物と、第１ブロック剤および第２ブロック剤とを反応させることが好ましい。
【０２１９】
＜作用効果＞
上記したブロックイソシアネート（溶剤系ブロックイソシアネートおよび水系ブロックイソシアネート）では、ブロック剤によってブロックされる前のポリイソシアネート化合物（親水性ポリイソシアネート化合物）が、高分子量ポリオールとポリイソシアネートとの反応生成物であり、高分子量ポリオールによって変性されている。
【０２２０】
そして、そのようなポリイソシアネート化合物（親水性ポリイソシアネート化合物）が、上記一般式（１）で示される第１ブロック剤と、第２ブロック剤とによってブロックされているので、ブロックイソシアネートを用いて得られるポリウレタン樹脂に、耐溶剤性、耐折曲性（優れた密着性）および耐衝撃性（優れた摩擦堅牢性）をバランスよく付与することができる。
【０２２１】
また、高分子量ポリオールは、好ましくは、ポリカーボネートポリオール、ポリエステルポリオール、および、ポリテトラメチレンエーテルグリコールからなる群から選択される少なくとも１つのポリオールである。
【０２２２】
高分子量ポリオールが上記群から選択されるポリオールであると、ブロックイソシアネートを用いて得られるポリウレタン樹脂に、耐溶剤性、耐折曲性および耐衝撃性をバランスよく確実に付与することができる。
【０２２３】
また、ポリイソシアネートは、好ましくは、脂肪族ポリイソシアネートからなり、さらに好ましくは、脂肪族ポリイソシアネート誘導体からなる。
【０２２４】
ポリイソシアネートが脂肪族ポリイソシアネートからなると、ブロックイソシアネートを用いて得られるポリウレタン樹脂の耐折曲性および耐衝撃性の向上を確実に図ることができる。
【０２２５】
また、第２ブロック剤は、好ましくは、イミダゾール系化合物、アルコール系化合物、フェノール系化合物、活性メチレン系化合物、アミン系化合物、イミン系化合物、オキシム系化合物、カルバミン酸系化合物、尿素系化合物、酸アミド系化合物、酸イミド系化合物、トリアゾール系化合物、ピラゾール系化合物、メルカプタン系化合物、重亜硫酸塩、イミダゾリン系化合物、および、ピリミジン系化合物からなる群から選択される２種のブロック剤を含有する。
【０２２６】
第２ブロック剤が上記群から選択される２種のブロック剤を含有すると、ブロックイソシアネートを用いて得られるポリウレタン樹脂に、耐溶剤性、耐折曲性および耐衝撃性をバランスよく、より一層確実に付与することができる。
【０２２７】
また、ブロックイソシアネートは、活性水素基を含有する親水性化合物により変性されていてもよい。
【０２２８】
これにより、ブロックイソシアネートを、水に分散して用いられる水系ブロックイソシアネートとして調製することができる。
【０２２９】
＜ポリウレタン樹脂＞
そして、上記したブロックイソシアネート（溶剤系ブロックイソシアネートおよび水系ブロックイソシアネート）は、例えば、ポリウレタン樹脂原料、ポリオレフィン樹脂原料、ポリアクリル樹脂原料、ポリエステル樹脂原料などの公知の樹脂原料として用いることができ、好ましくは、ポリウレタン樹脂原料として用いられる。
【０２３０】
ポリウレタン樹脂原料として、より具体的には、二液型ポリウレタン樹脂原料および一液型ポリウレタン樹脂原料が挙げられる。
【０２３１】
二液型ポリウレタン樹脂原料は、上記したブロックイソシアネートを含有するイソシアネート成分としてのＡ剤と、上記した低分子量ポリオールおよび／または上記した高分子量ポリオールを含有するポリオール成分としてのＢ剤とを備える。そして、二液型ポリウレタン樹脂原料は、別々に調製されるＡ剤（硬化剤）およびＢ剤（主剤）を使用直前に配合するものである。
【０２３２】
一液型ポリウレタン樹脂原料は、上記したブロックイソシアネートを含有するイソシアネート成分（硬化剤）と、上記した低分子量ポリオールおよび／または上記した高分子量ポリオールを含有するポリオール成分（主剤）とが予め配合される組成物である。
【０２３３】
ポリオール成分に含有されるポリオール（低分子量ポリオールおよび高分子量ポリオール）のなかでは、好ましくは、高分子量ポリオールが挙げられ、さらに好ましくは、アクリルポリオールが挙げられる。
【０２３４】
また、ポリオール成分は、ブロックポリイソシアネートの分散性の観点から好ましくは、ポリオールに加えて、モノオールを含有する。
【０２３５】
モノオールとして、例えば、特開２０１７−８２２０８号公報の［０２３０］段落に記載されるモノオール化合物（具体的には、メタノール、エタノール、ｔ−ブタノールなど）などが挙げられる。モノオールは、単独使用または２種類以上併用することができる。
【０２３６】
モノオールの配合割合は、ポリウレタン樹脂原料の総量に対して、例えば、１質量％以上、好ましくは、２質量％以上、例えば、１０質量％以下、好ましくは、８質量％以下である。
【０２３７】
また、ポリオール（必要により、モノオール化合物を含む。以下同様）は、塊状（バルク状、固形分濃度１００質量％）で用いることもできるが、例えば、水や上記した有機溶媒に溶解または分散させて用いることもできる。その他、例えば、乳化重合や、懸濁重合のように上記のポリオールが水に分散した状態で得られる重合方法を用いて調製したものを用いることもできる。さらに、上記ポリオールを非水分散させたものや、プラスチゾルも用いることができる。なお、プラスチゾルは、例えば、樹脂（例えば、塩化ビニル樹脂、酢酸ビニル共重合塩化ビニル樹脂、アクリル樹脂など）と、上記した可塑剤と、充填剤とを含有する。
【０２３８】
ポリオールを水や有機溶媒に溶解または分散させる場合、その固形分濃度は、例えば、１質量％以上、好ましくは、５質量％以上、さらに好ましくは、１０質量％以上である。
【０２３９】
そして、ポリウレタン樹脂原料では、予め、または、その使用時において、イソシアネート成分（硬化剤）とポリオール成分（主剤）とを配合して、ポリウレタン樹脂組成物を調製し、ブロックイソシアネートからブロック剤（第１ブロック剤および第２ブロック剤）を解離させる。
【０２４０】
イソシアネート成分（硬化剤）とポリオール成分（主剤）との配合では、例えば、ブロックイソシアネートを、水や有機溶媒に分散または溶解させ、分散液または溶液を調製した後に、塊状（バルク状、固形分濃度１００質量％）のポリオールや、ポリオールの分散液または溶液と配合する。また、ブロックイソシアネートをポリオールの分散液または溶液に直接分散させることもできる。
【０２４１】
イソシアネート成分（硬化剤）とポリオール成分（主剤）との配合割合は、例えば、ポリオールの水酸基に対する、ブロックイソシアネートの潜在イソシアネート基（ブロック剤によりブロックされているイソシアネート基）の当量比（イソシアネート基／水酸基）が、例えば、０．０５以上、好ましくは、０．１以上、さらに好ましくは、０．２以上、例えば、５以下、好ましくは、３以下、さらに好ましくは、２以下となる割合である。
【０２４２】
また、解離条件は、ブロックイソシアネートにおけるブロック剤（第１ブロック剤および第２ブロック剤）が解離する条件であれば、特に制限されないが、解離温度（すなわち、ポリウレタン樹脂組成物の硬化温度）が、例えば、６０℃以上、好ましくは、８０℃以上、例えば、１５０℃未満、好ましくは、１３０℃未満である。
【０２４３】
そして、ブロックイソシアネートにおけるブロック剤を解離させるとともに、ブロックイソシアネートの再生したイソシアネート基と、ポリオールの水酸基とを反応させ、ポリウレタン樹脂組成物を硬化させることができ、ポリウレタン樹脂を製造することができる。
【０２４４】
このとき、イソシアネート基を活性化させる触媒作用が大きい第１ブロック剤（イソシアネート基をブロックした状態の第１ブロック剤、および、解離された第１ブロック剤を含む。）は、イソシアネート基を活性化する触媒として作用する。そのため、第１ブロック剤を用いれば、第２ブロック剤のみを用いる場合に比べ、より効率よくポリウレタン樹脂組成物を硬化させることができる。
【０２４５】
つまり、第１潜在イソシアネート基および第２潜在イソシアネート基が併存している場合の第１ブロック剤および第２ブロック剤の解離温度は、第１潜在イソシアネート基が存在せず、第２潜在イソシアネート基のみが存在している場合の第２ブロック剤の解離温度よりも低い。
【０２４６】
言い換えれば、ポリイソシアネート化合物（親水性ポリイソシアネート化合物）と第１ブロック剤および第２ブロック剤との反応生成物であるブロックイソシアネートを用いるポリウレタン樹脂組成物の硬化温度Ａ（℃）は、ポリイソシアネート化合物（親水性ポリイソシアネート化合物）と第２ブロック剤との反応生成物であるブロックイソシアネートを用いるポリウレタン樹脂組成物の硬化温度Ｂ（℃）よりも低い。
【０２４７】
つまり、第１ブロック剤が第２ブロック剤よりも触媒作用が大きいために、第１ブロック剤および第２ブロック剤との反応生成物であるブロックイソシアネートを用いるポリウレタン樹脂組成物の硬化温度Ａ（℃）が、第１ブロック剤を用いず第２ブロック剤のみが用いられること以外はそれと同様に製造されるポリウレタン樹脂組成物の硬化温度Ｂ（℃）よりも低くなる。なお、硬化温度Ｂ（℃）と硬化温度Ａ（℃）との差（℃）を第１ブロック剤１モルに換算した値（℃／モル）を、第１ブロック剤の触媒能とする。
【０２４８】
ブロックイソシアネートの再生したイソシアネート基と、ポリオールの水酸基との加熱条件下における反応時間は、例えば、１分以上、好ましくは、１０分以上、例えば、６０分以下、好ましくは、３０分以下である。
【０２４９】
また、必要に応じて、イソシアネート成分（硬化剤）およびポリオール化合物（主剤）のいずれか一方またはその両方に、例えば、反応溶媒、触媒、エポキシ樹脂、塗工性改良剤、レベリング剤、消泡剤、酸化防止剤や紫外線吸収剤などの安定剤、増粘剤、沈降防止剤、可塑剤、界面活性剤、顔料、充填剤、有機または無機微粒子、防黴剤などの添加剤を適宜配合することができる。添加剤の配合量は、その目的および用途により適宜決定される。
【０２５０】
また、ブロックイソシアネートを硬化剤として用いる場合、メラミン、エポキシなどの公知の硬化剤と併用することができる。そのような場合において、各硬化剤の配合割合は、目的および用途に応じて、適宜設定される。
【０２５１】
このようなポリウレタン樹脂原料の用途として、例えば、塗料、接着剤、繊維、皮革、防水材、バインダー、発泡体などが挙げられ、好ましくは、塗料および接着剤が挙げられる。
【０２５２】
つまり、ポリウレタン樹脂原料は、ポリウレタン塗料原料およびポリウレタン接着剤原料として好適に利用され、ブロックイソシアネートは、塗料用ブロックイソシアネートおよび接着剤用ブロックイソシアネートとして好適に利用される。
【０２５３】
そして、ポリウレタン塗料原料およびポリウレタン接着剤原料は、予め、または、その使用時において配合されてポリウレタン樹脂組成物に調製された後、公知の塗装方法（例えば、スプレー塗装、ディップコート、スピンコート、回転霧化塗装、カーテンコート塗装など）により、被塗物に塗装され、乾燥されることにより塗膜を形成する。
【０２５４】
また、必要により、静電印加することができ、さらには、塗装後に、焼付けることもできる。焼付け方法は、特に限定されないが、例えば、赤外線加熱、熱風加熱、高周波加熱などの公知の方法が採用される。
【０２５５】
また、被塗物として、例えば、特開２０１７−８２２０８号公報の［０２５５］段落に記載の被塗物（具体的には、繊維強化プラスチック（ＦＲＰ）、樹脂強化コンクリート、繊維強化コンクリートなどの有機無機複合体など）などが挙げられる。
【０２５６】
また、上記被塗物には、表面処理（例えば、リン酸塩処理、クロメート処理、複合酸化物処理など）が施されていてもよい。また、例えば、電着塗料などの下塗り塗膜や、中塗り塗膜が形成されていてもよい。さらに、プラスチックが前処理（例えば、脱脂処理、水洗処理、プライマー処理など）されていてもよい。
【０２５７】
そして、上記のポリウレタン塗料原料およびポリウレタン接着剤原料は、工業製品全般（例えば、特開２０１７−８２２０８号公報の［０２５７］段落に記載される物品など）に用いることができる。
【実施例】
【０２５８】
以下に実施例を示し、本発明をさらに具体的に説明するが、本発明は、それらに限定されない。以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。なお、「部」および「％」は、特に言及がない限り、質量基準である。【０２５９】
＜溶剤系ブロックイソシアネートの調製＞
１．実施例１〜２０および比較例１〜４
室温（２５℃）において、攪拌機、温度計、冷却器および窒素ガス導入管を備えた容量２Ｌの反応器に、表１〜表５に示すポリイソシアネートおよび高分子量ポリオールを、表１〜表５に示す処方となるように、ジエチレングリコールエチルメチルエーテル（有機溶媒）７９質量部に加えて、９０℃において、残存するイソシアネート量に変化がなくなるまでウレタン化反応させ、ポリイソシアネート化合物を調製した。なお、比較例１では、高分子量ポリオールを添加せず、ポリイソシアネートをそのまま使用した。【０２６０】
また、高分子量ポリオールの添加率は、下記式（１）により算出した。【０２６１】
高分子ポリオールの添加率（％）＝高分子ポリオール（質量部）／［ポリイソシアネート（質量部）＋高分子ポリオール（質量部）］×１００・・・（１）
次いで、表１〜表５に示す第２ブロック剤を、表１〜表５に示す処方となるように、反応溶液の温度が５０℃を超えないように調整しながら、反応溶液に数回に分けて加えた。なお、比較例２では、第２ブロック剤を添加しなかった。【０２６２】
次いで、第１ブロック剤（１，１，３，３−テトラメチルグアニジン）を、表１〜表５に示す処方となるように、反応溶液に数回に分けて加えた。その後、反応溶液を、室温（２５℃）において３時間攪拌した。なお、比較例３および４では、第１ブロック剤を添加しなかった。【０２６３】
その後、ＦＴ−ＩＲスペクトルを測定することで、イソシアネートがブロック化されていることを確認し、溶剤系ブロックイソシアネートを得た。溶剤系ブロックイソシアネートの固形分濃度は、６５質量％であった。【０２６４】
２．実施例２１および２２
実施例１の溶剤系ブロックイソシアネートと、比較例１の溶剤系ブロックイソシアネートとを、表４に示す配合割合となるように混合して、溶剤系ブロックイソシアネートを得た。【０２６５】
＜溶剤系一液型ポリウレタン樹脂原料の調製＞
アクリルポリオール（商品名：Ｑ１８２、三井化学社製）およびｔ−ブタノール（モノオール）を、ジエチレングリコールエチルメチルエーテル（有機溶媒）に溶解したポリオール成分（溶液）を準備した。ポリオール成分は、最終的な溶剤系一液型ポリウレタン樹脂原料の固形分濃度が４０質量％となり、ｔ−ブタノール（モノオール）の濃度が５質量％となるように濃度調整した。【０２６６】
次いで、各実施例および各比較例で得られた溶剤系ブロックイソシアネートを、アクリルポリオールの水酸基と、溶剤系ブロックイソシアネートの潜在イソシアネート基とのモル比が１になるように加えて、３０分間攪拌することによって、溶剤系一液型ポリウレタン樹脂原料を得た。【０２６７】
＜水系ブロックイソシアネートの調製＞
１．実施例２３〜４４および比較例５〜８
室温（２５℃）において、攪拌機、温度計、冷却器および窒素ガス導入管を備えた容量２Ｌの反応器に、表６〜表１０に示すポリイソシアネート、高分子量ポリオールおよび親水性化合物を、表６〜表１０に示す処方となるように、ジエチレングリコールエチルメチルエーテル（有機溶媒）８９質量部に加えて、９０℃において、残存するイソシアネート量に変化がなくなるまでウレタン化反応させ、親水性ポリイソシアネート化合物を調製した。なお、比較例５では、高分子量ポリオールを添加せず、ポリイソシアネートと親水性化合物とを反応させて、親水性ポリイソシアネート化合物を調製した。【０２６８】
次いで、表６〜表１０に示す第２ブロック剤を、表６〜表１０に示す処方となるように、反応溶液の温度が５０℃を超えないように調整しながら、反応溶液に数回に分けて加えた。なお、比較例６では、第２ブロック剤を添加しなかった。【０２６９】
次いで、第１ブロック剤（１，１，３，３−テトラメチルグアニジン）を、表６〜表１０に示す処方となるように、反応溶液に数回に分けて加えた。その後、反応溶液を、室温（２５℃）において３時間攪拌した。なお、比較例７および８では、第１ブロック剤を添加しなかった。【０２７０】
その後、ＦＴ−ＩＲスペクトルを測定することで、イソシアネートがブロック化されていることを確認し、水系ブロックイソシアネートを得た。水系ブロックイソシアネートの固形分濃度は、６５質量％であった。【０２７１】
２．実施例４５および４６
実施例２３の水系ブロックイソシアネートと、比較例５の水系ブロックイソシアネートとを、表９に示す配合割合となるように混合して、水系ブロックイソシアネートを得た。【０２７２】
＜水系一液型ポリウレタン樹脂原料の調製＞
アクリルポリオール（商品名：ＲＥ４７８８、三井化学社製）を、水に分散したポリオール成分（分散液）を準備した。ポリオール成分は、最終的な水系一液型ポリウレタン樹脂原料の固形分濃度が３０質量％となるように濃度調整した。【０２７３】
次いで、各実施例および各比較例で得られた水系ブロックイソシアネートを、アクリルポリオールの水酸基と、水系ブロックイソシアネートの潜在イソシアネート基とのモル比が１になるように加えて、３０分間攪拌することによって、水系一液型ポリウレタン樹脂原料を得た。【０２７４】
＜評価＞
１．塗膜の耐溶剤性
上記のように調製した溶剤系一液型ポリウレタン樹脂原料および水系一液型ポリウレタン樹脂原料のそれぞれを、１００μｍのアプリケーターにより、ブリキ基板上に塗布して、１２０℃で３０分硬化させた。【０２７５】
そして、硬化させた各塗膜を、酢酸エチルに浸したガーゼで、５０回ラビングし、塗膜を観察した。塗膜がダメージを受けていないものを○、部分的に剥離したものを△、完全に剥離したものを×として評価した。その結果を表１〜１０に示す。【０２７６】
２．エリクセン試験（塗膜の耐折曲性）
上記のように調製した溶剤系一液型ポリウレタン樹脂原料および水系一液型ポリウレタン樹脂原料のそれぞれを、１００μｍのアプリケーターにより、鋼板上に塗布して、１２０℃で３０分硬化させた。ＪＩＳ  Ｋ  ５６００−５−２（１９９９年）に準拠して、鋼板上の塗膜表面と反対側から、塗膜が形成された鋼板に２０ｍｍ径の押し込み器をあて、鋼板をしっかり固定しておき、所定の速度で押し込み器を押し出して塗膜表面に割れ、剥がれを生じた時の押し出し長さ（ｍｍ）を評価した。その結果を表１〜１０に示す。【０２７７】
３．塗膜の衝撃試験
上記のように調製した溶剤系一液型ポリウレタン樹脂原料および水系一液型ポリウレタン樹脂原料のそれぞれを、１００μｍのアプリケーターにより、鋼板上に塗布して、１２０℃で３０分硬化させた。そして、塗膜が形成された鋼板を、デュポン式衝撃試験器の１／２インチの撃ち型と受け台との間に挟み、おもり（５００ｇ）を用いて、鋼板における塗膜が形成された面（表面）から衝撃を加えて、塗膜に損傷が現れるおもりの高さ（ｃｍ）を測定した。その結果を表１〜１０に示す。【０２７８】
【表１】
2019124511.tif 000005
【０２７９】
【表２】
2019124511.tif 000006
【０２８０】
【表３】
2019124511.tif 000007
【０２８１】
【表４】
2019124511.tif 000008
【０２８２】
【表５】
2019124511.tif 000009
【０２８３】
【表６】
2019124511.tif 000010
【０２８４】
【表７】
2019124511.tif 000011
【０２８５】
【表８】
2019124511.tif 000012
【０２８６】
【表９】
2019124511.tif 000013
【０２８７】
【表１０】
2019124511.tif 000014
【０２８８】
なお、各表中の略号の詳細を下記する。【０２８９】
タケネートＤ１７０Ｎ：ヘキサメチレンジイソシアネートの３量体（ＨＤＩのイソシアヌレート変性体）、イソシアネート基含有量２０．７質量％、三井化学社製、
タケネートＤ１２７Ｎ：ビス（イソシアナトメチル）シクロヘキサンの３量体（Ｈ６ＸＤＩのイソシアヌレート変性体）、イソシアネート基含有量１３．５質量％、三井化学社製、
タケネートＤ１１０Ｎ：キシリレンジイソシアネートのトリメチルロールプロパンアダクト体（ポリオール変性体、ＸＤＩのＴＮＰアダクト体）、イソシアネート基含有量１１．５質量％、三井化学社製、
タケネートＤ１０３Ｈ：トリレンジイソシアネートのトリメチルロールプロパンアダクト体（ポリオール変性体、ＴＤＩのＴＮＰアダクト体）、イソシアネート基含有量１３．０質量％、三井化学社製、
ＰＴＭＧ１０００：ポリテトラメチレンエーテルグリコール、数平均分子量１０００、三菱ケミカル社製、
ＰＴＭＧ６５０：ポリテトラメチレンエーテルグリコール、数平均分子量６５０、三菱ケミカル社製、
ＰＴＭＧ２０００：ポリテトラメチレンエーテルグリコール、数平均分子量２０００、三菱ケミカル社製、
ＰＰＧ２０００：ポリオキシプロピレングリコール、数平均分子量２０００、和光純薬工業社製、
ＵＨ−１００：１，６−ヘキサンジオールと炭酸ジメチルとの反応生成物であるポリカーボネートジオール、数平均分子量１０００、宇部興産社製、
Ｕ−５６２０：タケラックＵ−５６２０、アジペート系ポリエステルポリオール、数平均分子量２０００、三井化学社製、
ＴＭＧ：１，１，３，３−テトラメチルグアニジン、
ＩＭＺ：イミダゾール、日本合成化学社製、
ＤＭＰ：３，５−ジメチルピラゾール、
ＭＥＫＯ：メチルエチルケトキシム、東京化成工業社製、
ＤｉＰＡ：ジイソプロピルアミン、東京化成工業社製、
ＴＭＰＤＩ：２，２，６，６−テトラメチルピペリジン、東京化成工業社製、
ＴＭＰＤＯ：２，２，６，６−テトラメチルピペリジン−４−オン、東京化成工業社製、
ＴＢＩＰＡ：Ｎ−ｔｅｒｔ−ブチルイソプロピルアミン、Ａｌｄｒｉｃｈ社製、
ＭｅＰＥＧ１０００：メトキシＰＥＧ＃１０００、ポリ（オキシエチレン）メチルエーテル、数平均分子量１０００、東邦化学工業社製。【０２９０】
なお、上記発明は、本発明の例示の実施形態として提供したが、これは単なる例示に過ぎず、限定的に解釈してはならない。当該当技術分野の当業者によって明らかな本発明の変形例は、後記請求の範囲に含まれる。
【産業上の利用可能性】
【０２９１】
本発明のブロックイソシアネートは、例えば、各種産業製品に用いられるポリウレタン樹脂の原料、より具体的には、塗料、接着剤、繊維、皮革、防水材、バインダー、発泡体などのポリウレタン樹脂原料に好適に用いられる。
【国際調査報告】
2019124511.tif 000017
2019124511.tif 000018
2019124511.tif 000019
2019124511.tif 000020